(57)【要約】【課題】感光性樹脂からなる印刷版にひび割れや欠け等を生じさせずにレーザー彫刻により被印刷物に印刷する画像パターンを形成可能とする印刷版の製造方法を提供すること。【解決手段】  円筒状をなすスリーブ体と、スリーブ体の外周面に配設され、レーザー加工によって被印刷物に印刷する画像パターンを形成可能とする感光性樹脂からなる印刷版と、を備え、印刷装置のシリンダに装着されて使用されるスリーブ印刷版の製造方法であって、円筒状をなすスリーブ体に、印刷版を装着する工程と、印刷版を水洗い冷却する工程と、印刷版をスリーブ体に装着した状態で所定温度での熱処理を施す工程と、を含むことを特徴とするスリーブ印刷版の製造方法である。【選択図】図１
2015160370.tif 000002
【特許請求の範囲】
【請求項１】
円筒状をなす金属製スリーブ体の外周面に感光性樹脂からなる印刷版を囲繞し、印刷版にはレーザー彫刻によって画像パターンを形成可能としたスリーブ印刷版の製造方法において、
印刷版を水洗い冷却する工程と、
印刷版を所定温度での加熱処理を施す工程と、
加熱処理後の印刷版を放熱処理する工程と、
を含むことを特徴とするスリーブ印刷版の製造方法。
【請求項２】
前記水洗い冷却する工程の前に、
円筒状態にして印刷版に紫外線を照射露光することにより感光性樹脂を硬化させる工程を含むことを特徴とする請求項１に記載のスリーブ印刷版の製造方法。
【請求項３】
前記加熱処理及び前記放熱処理は、レーザー彫刻装置及び印刷装置にスリーブ印刷版を装着した状態と略同じ径で円筒状に保持して行うことを特徴とする請求項１又は請求項２に記載のスリーブ印刷版の製造方法。
【発明の詳細な説明】
【技術分野】
【０００１】
本発明は印刷版の製造方法、詳しくは、飲料水用缶の缶胴の表面に文字や画像パターンを印刷する印刷版の製造技術に関するものである。
【背景技術】
【０００２】
一般に、飲料水用缶の缶胴表面に印刷画像を印刷する印刷装置として、例えば特許文献１に記載されているように、円筒状の金属製スリーブ体の周面に巻いた樹脂製の印刷版（スリーブ印刷版）を回転させながら筒状の缶胴に対して印刷する装置が使用されている。
【０００３】
前記印刷装置で使用するための印刷版は、液状インキ（水性インキやＵＶインキ）を用いる凸版印刷方式の一つであるフレキソ印刷用として使用されている。
最近では、前記印刷版は、レーザー彫刻と印刷技術の向上により高精度の印刷レリーフ（印刷パターン）を彫刻可能としており、需要が拡大している。
【０００４】
そのレーザー彫刻によるダイレクト製版が可能な印刷版の素材として、例えば、ナイロン系の板状の感光性樹脂が挙げられる。
このような、感光性樹脂を印刷版として使用するには、まず、所定の強度を持たせるために、感光性樹脂に紫外線を照射して硬化させる必要がある。
そして、硬化させた感光性樹脂にＣＯ２レーザーの彫刻により、缶胴に印刷する印刷用レリーフ（文字や画像パターン）を形成するものである。
【０００５】
このように構成した前記板状の印刷版を２枚準備して、これらを円筒形状の金属製スリーブ体の周面に巻いて配設させることによりスリーブ印刷版を構成し、このスリーブ印刷版を前記印刷装置のシリンダ外周面上にインクの色別に複数装着可能としている。
そして、前記印刷装置は、印刷版上の前記印刷用レリーフに従ったインクを、円筒形状に構成されたブランケット上に一旦転写した後に缶胴に印刷（所謂オフセット印刷）するように構成されている。
【先行技術文献】
【特許文献】
【０００６】
【特許文献１】特開２０１０−１６２８７９号公報
【発明の概要】
【発明が解決しようとする課題】
【０００７】
ところが、前記印刷版において、紫外線による硬化を行った感光性樹脂は、その厚みの中で層状に架橋鎖を形成しやすい傾向がある。
このため、露光後の感光性樹脂を強力なＣＯ２レーザーで彫刻すると、瞬時に加熱されて乾燥されることによって、架橋鎖の結合の少ない厚み方向の結合が切れ、層状のクラックを発生させていた。
【０００８】
これは、平板状態での照射であって、一方向からの紫外線照射ランプの照射や、その光の相互干渉等を原因とするものであった。
また、露光時の架橋により感光性樹脂の内部からその素材を構成する酸素等が放出されるため、容積が減少したり、収縮が発生したりしていた。
ひいては、感光性樹脂内部に応力が発生し、彫刻時にその応力が発生し、彫刻時にその応力が解放される結果、図７の一部拡大図に示すように、レーザー彫刻後の印刷レリーフ１３にひび割れＨや欠けＫが発生していた。
図７は、従来に係る印刷版の印刷レリーフの拡大構造を示した説明図である。
【０００９】
また、一般の感光性樹脂からなる印刷版には「スリップコート」と呼ばれている層がその表面に形成されている。
レーザー彫刻は光エネルギーによって、彫刻加工を行う製版方式であるため、彫刻対象となる印刷版の表面に薄膜の層が存在すると、その厚みが波長と同じ又はその整数倍でない限りレーザーの干渉が発生し、レーザーの拡散が発生していた。
これが原因によって樹脂版が加熱し、乾燥し、クラックが発生していた。
【００１０】
本発明は、斯かる事情に鑑みてなされたものであって、感光性樹脂からなる印刷版にひび割れや欠けを生じさせずにレーザー彫刻により被印刷物に印刷する画像パターンを形成可能とするスリーブ印刷版の製造方法を提供することを目的とする。
【課題を解決するための手段】
【００１１】
前記課題を解決するため、請求項１に記載の本発明では、円筒状をなす金属製スリーブ体の外周面に感光性樹脂からなる印刷版を囲繞し、印刷版にはレーザー彫刻によって画像パターンを形成可能としたスリーブ印刷版の製造方法において、印刷版を水洗い冷却する工程と、印刷版を所定温度での加熱処理を施す工程と、加熱処理後の印刷版を放熱処理する工程と、を含むことを特徴とする。
【００１２】
また、請求項２に記載の本発明は、請求項１に記載の発明において、前記水洗い冷却する工程の前に、円筒状態にして印刷版に紫外線を照射露光することにより感光性樹脂を硬化させる工程を含むことを特徴とする。
【００１３】
また、請求項３に記載の本発明は、請求項１又は請求項２に記載の発明において、前記加熱処理及び前記放熱処理は、レーザー彫刻装置及び印刷装置にスリーブ印刷版を装着した状態と略同じ径で円筒状に保持して行うことを特徴とする。
【発明の効果】
【００１４】
請求項１に係る本発明では、一般の感光性樹脂からなる印刷版には「スリップコート」と呼ばれている保護層が形成されているが、水洗することにより、この保護層を剥離させることができる。
このスリップコートを剥離することで、レーザーの干渉やレーザーの拡散の発生を低減できる。また、これを原因とする樹脂版の加熱、乾燥、又はクラックの発生を抑制できる。
また、加熱処理及び放熱処理をすることによって内部を活性化させ、特に厚み方向の架橋を促進させることによって、網目状の架橋構造が構成され、かつ、レーザーの熱にも強い架橋構造を作り上げる効果を有する。
【００１５】
請求項２に係る本発明では、彫刻時及び印刷時と同じ形態である円筒形状で露光することによって、樹脂版内部での応力を極力発生させないように硬化するため、レーザー彫刻後の印刷レリーフにひび割れや欠けを低減できる効果を有する。
【００１６】
請求項３に係る本発明では、前記加熱処理及び前記放熱処理は、レーザー彫刻装置及び印刷装置にスリーブ印刷版を装着した状態と略同じ径で円筒状に保持して行うので、レーザー彫刻時及び実際の印刷装置に装着した状態で印刷版を熱処理することにより網目状の架橋構造を作り上げることができ、また、非常にレーザー彫刻適正の高い版材となり得る効果を有する。
【図面の簡単な説明】
【００１７】
【図１】本実施形態に係る印刷版の製造方法のスリーブ印刷版の構造を示した説明図である。
【図２】本実施形態に係る印刷版の製造方法のスリーブ印刷版の分解構造を示した説明図である。
【図３】本実施形態に係るレーザー彫刻されたスリーブ印刷版の構造を示した説明図である。
【図４】本実施形態に係るスリーブ印刷版を使用した製造装置の構造を示した説明図である。
【図５】本実施形態に係るスリーブ印刷版を使用した製造装置の一部構造を示した説明図である。
【図６】本実施形態に係るスリーブ印刷版の製造方法の製造フローを示したフロー図である。
【図７】従来に係る印刷版の印刷レリーフの構造を示した説明図である。
【発明を実施するための形態】
【００１８】
本発明は、円筒状をなす金属製スリーブ体の外周面に配設され、レーザー彫刻によって被印刷物（缶胴）に印刷する画像パターンを形成可能とする感光性樹脂からなる印刷版を備えたスリーブ印刷版の製造方法において、印刷版を水洗い冷却する工程と、印刷版を所定温度での熱処理を施す工程と、加熱処理後の印刷版を放熱処理する工程と、を含むことを特徴とするスリーブ印刷版の製造方法である。
【００１９】
また、本発明は、前記水洗い冷却する工程の前に、スリーブ本体に装着した印刷版に紫外線を照射露光することにより、印刷版をスリーブ本体に固着する工程を含むことを特徴とするスリーブ印刷版の製造方法である。
【００２０】
さらに、本発明は、前記加熱処理及び前記放熱処理は、レーザー彫刻装置及び印刷装置にスリーブ印刷版を装着する状態と略同じ径で円筒状に保持して行うことを特徴とするスリーブ印刷版の製造方法である。
【００２１】
すなわち、本発明は、オフセット式印刷装置のシリンダに装着されて使用されるスリーブ印刷版であって、樹脂版内部の架橋をより強固に、特に厚み方向の架橋を増加させることによって、また、力学的応力が樹脂版内部に残らない状態を作り出すことによって、レーザー彫刻後に最適な印刷版を製造可能とすることを特徴とするスリーブ印刷版の製造方法である。
【００２２】
（印刷版の構造）
以下に本発明の実施の形態について添付した図面を参照して説明する。
図１は、本実施形態に係る印刷版の製造方法のスリーブ印刷版の構造を示した説明図である。
図２は、本実施形態に係る印刷版の製造方法のスリーブ印刷版の分解構造を示した説明図である。
【００２３】
本実施形態であるスリーブ印刷版１０は、図１及び図２に示すように、軸線Ｏに沿って延びる円筒状をなす金属製スリーブ体１１と、この金属製スリーブ体１１の外周面に配設され、レーザー彫刻によって被印刷物に印刷する画像パターンを形成可能とする感光性樹脂からなる印刷版１２と、を備えている。
【００２４】
金属製スリーブ体１１は、金属製であり、その肉厚ｔ（図３に示す）が軸線Ｏ方向及び周方向で一定とされている。
この金属製スリーブ体１１には、図１及び図２に示すように、周方向の一部に接合部１５ａが設けられている。
つまり、この金属製スリーブ体１１は、図示しない金属シート材の一方の端部と他方の端部とを接合することによって構成されているのである。
【００２５】
また、金属製スリーブ体１１には、接合部１５ａとは軸線Ｏを挟んで対向する位置に、後述するオフセット式印刷装置Ａ（図４に示す）のシリンダ５１との相対位置を合わせるための位置合わせ用切欠部１７が形成されている。
【００２６】
図３は、本実施形態に係るレーザー彫刻されたスリーブ印刷版１０の構造を示した説明図である。
そして、図３に示すスリーブ印刷版１０において、金属製スリーブ体１１の外周面に囲繞する印刷版１２は、その周面上に被印刷物（缶胴）に印刷する画像パターン１４，１４がレーザー彫刻により可能な描画面（印刷レリーフ１３面）を備えるものである。
本実施形態では、図３に示すように、２つの印刷面を有する画像パターン１４，１４が軸線Ｏを挟んで対向する位置に刻設されるように印刷版１２を巻設したものである。
【００２７】
そして、この画像パターン１４，１４は、周方向において接合部１５及び位置合わせ用切欠部１７との間に配設されており、本実施形態では、図３に示すように、画像パターン１４，１４と接合部１５とが９０°間隔に、つまり、各画像パターン１４，１４は１８０°間隔を有し、一方の画像パターン１４と他方の画像パターン１４との間に接合部１５及び位置合わせ用切欠部１７が配置されている。
【００２８】
このような構造を有するオフセット式印刷装置Ａ（図４に示す）に使用される印刷版１２の製造方法について図６を参照して詳細に説明する。
【００２９】
（製造方法）
まず、板状の感光性樹脂を準備する。感光性樹脂は、例えば、東洋紡績株式会社製のプリンタイト（登録商標）を使用する。
感光性樹脂の成分は例示すると以下の表１の通りである。
【表１】
2015160370.tif 000003
【００３０】
このような前記感光性樹脂からなる長尺のシート素材（図示なし）を所定長さに裁断し、印刷版１２を得る（図６に示すＳ１０１）。
なお、裁断を行う場合には、超音波カッタを用いることが好ましい。超音波カッタによって裁断することにより、切断面が滑らかとなり、その後の接合を良好に行うことができる。
【００３１】
（露光処理）
このようにして得られた印刷版１２を、図４に示すオフセット式印刷装置Ａのシリンダ５１に装着する状態と同じ、すなわち、金属製スリーブ体１１の径と略同径の金属製の保持部材（図示せず）等に巻き付ける。
【００３２】
この後、感光性樹脂に紫外線を照射する（図６に示すＳ１０２）。
紫外線は、３１５ｎｍ〜４００ｎｍまでのブロードな範囲の紫外線を照射し、９６００ｍＪ／ｃｍ２以上のエネルギーで硬化させるのが望ましい（０．９５ｍｍ厚みの樹脂の場合）。
紫外線が照射されると、アクリレート系を含有していることにより感光性樹脂が硬化する。
【００３３】
そして、本発明では樹脂硬化のためには円筒露光を行うようにしている。
すなわち、未露光の感光性樹脂の板を、下記のオフセット式印刷装置Ａに装着する状態と略同様に円筒状に巻き付けるようにする。
そして、円筒状に巻き付けた感光性樹脂に前記紫外線を照射して硬化させる。
【００３４】
このように、円筒露光の必要性は、モノマーの架橋時にすでに印刷時、彫刻時と同じ円筒形状にして行うことによって、樹脂版内部の応力を極力発生させないことを目的とする。
しかしながら、場合によっては後述する熱処理のみで応力を解放することができる場合があるので前記円筒露光は必要に応じて行う。
【００３５】
（水洗いの処理）
次に、前記円筒露光後すぐに水洗いを行う（図６に示すＳ１０３）。この水洗いをすることにより印刷版１２が過乾燥するのを防ぐのが望ましい。
【００３６】
なお、水洗いは、印刷版１２を前記のように円筒状に巻いた状態でなく、板形状にした状態でも行える。
【００３７】
また、一般の感光性樹脂からなる印刷版１２には「スリップコート」(図示せず)と呼ばれている層が形成されており、この水洗の必要性は、この層を剥離させることを目的とする。
このスリップコートを剥離させることにより、彫刻時のレーザーの干渉やレーザーの拡散が無くなる。
従って、スリップコートの存在による樹脂版の加熱、乾燥及びクラックの発生を防止できる。
【００３８】
（加熱処理）
水洗後、１３５℃〜１７０℃のオーブンにて熱風処理を行う（図６に示すＳ１０４）。
熱風処理（加熱処理）は、ワークサイズや熱処理機の能力によって異なるが、例えば３分から２０分ほど行うとよい。
また、加熱処理の後に放熱処理（自然冷却）を所定時間行う（図６に示すＳ１０５）。
【００３９】
加熱処理及び放熱処理は、金属製スリーブ体１１の径と略同径の金属製の保持部材（図示せず）等に巻き付けた状態で行う。
すなわち、加熱処理及び放熱処理は、レーザー彫刻装置に装着した状態及びオフセット式印刷装置Ａのシリンダ５１に装着した状態と同じで、円筒状に巻いて処理するのが好ましい。
このように、本発明では、実機での使用に近い状態で熱処理を施すことによって、印刷版１２に活性化処理を行うものである。
すなわち、実機での使用時の形態で熱処理により内部を活性化させ、特に厚み方向の架橋を促進させるようにしている。
【００４０】
また、放熱はゆっくりと時間をかけて行うことが望ましい。
この放熱処理もレーザー彫刻装置への装着状態及びオフセット式印刷装置Ａのシリンダ５１への装着状態と同じように円筒状に巻いて処理するのが好ましい。
その時間はワークサイズや厚みによって異なるが、例えば５分〜１２０分かけるのが望ましい。
【００４１】
熱処理の必要性は、感光性樹脂はメーカーによって未露光時の組成は異なり、ウレタンやアラミド樹脂名等のモノマーに添加剤を加え、光架橋させることによってナイロン系の組成を形成しているが、光架橋だけでは完全に架橋鎖が結合するはずもなく、添加物も完全に無くなる訳ではない。
【００４２】
これに着目し、熱を加えることによって内部を活性化させ、特に厚み方向の架橋を促進させることによって、網目状の架橋構造が構成され、かつ、レーザーの熱にも強い架橋構造を作り上げる。
これにより、本発明に係る印刷版１２は、非常にレーザー彫刻適正の高い版材となりえるのである。
【００４３】
（加熱及び放熱後の処理）
加熱、放熱の過程を通して、印刷版１２の内部の成分が外部に放出されるため、特に版の周囲、特に木口部分はその成分が凝集しているので、版材として使用する際は周囲から切り抜いた内部を使用するのが好ましい。
そして、切り抜いた内部を前記金属製スリーブ体１１に装着する印刷版１２として使用する。
【００４４】
この後、図２に示すように、金属製スリーブ体１１の周囲に、２枚の印刷版１２を準備し、一方の印刷版１２と、他方の印刷版１２とを１８０°間隔で張り合わせる（図６に示すＳ１０６）。
次いで、切り抜いた印刷版１２の一方の端部１２ａと他方の端部１２ｂとを、レーザー溶接によって接合してもよい。
この場合、一方の端部１２ａと他方の端部１２ｂとに、例えばレーザー吸収剤を塗布した後に当接させ、当接させた部分に、例えばＣＯ２レーザーを照射する。
すると、印刷版１２の一方の端部１２ａと他方の端部１２ｂとが局部的に加熱されて溶着されることになる。
なお、レーザー吸収剤の選択によって、より扱い易い固体レーザーや半導体レーザーを使用することも可能となる。
【００４５】
そして、印刷版１２の一方の端部１２ａと他方の端部１２ｂを当接させ、あるいは、一部を重ね合わせ、印刷版１２の一方の端部１２ａ及び他方の端部１２ｂに超音波発振器（図示せず）のプローブ（図示せず）を当てて超音波を付与していく。
すると、超音波による摩擦熱によって印刷版１２の一方の端部１２ａと他方の端部１２ｂとが局部的に加熱されて溶着される。
【００４６】
そして、接合部１５に対して軸線Ｏを挟んで対向する位置に、スリーブ印刷版１０の端面に開口する位置合わせ用切欠部１７を形成する。
このようにして、図１に示すような接合部１５を有するスリーブ印刷版１０が作製される。
このような作製されたスリーブ印刷版１０は、レーザー彫刻を行う業者に出荷できる製品として構成することができる。
【００４７】
なお、本発明のスリーブ印刷版１０は、金属製スリーブ体１１から感光性樹脂からなる印刷版１２を取外し自在に構成している。
これにより、印刷版１２が劣化したときは、劣化した印刷版１２を取外して、新しい印刷版１２を取り付けてレーザー彫刻可能に構成することができ、再生化が可能である。
【００４８】
この結果、本発明の製造方法によって得られた印刷版１２は、図７に示すひび割れＨや欠けＫが可及的に少なくなり、非常にレーザー彫刻適正の高い版材となり得るのである。
【００４９】
（レーザー彫刻について）
次に、このスリーブ印刷版１０のレーザー彫刻方法について説明する。
【００５０】
このようにして得られたスリーブ印刷版１０の外周面に、レーザー加工機（図示せず）によってレーザー光を照射し、画像パターン１４，１４を構成する印刷レリーフ１３（凸版）を形成する（図６に示すＳ１０７）。
本実施形態においては、図３に示すように、前述のように２つの画像パターン１，１４が軸線Ｏを挟んで対向する位置に配設されている。
また、これらの画像パターン１４，１４が接合部１５に対して周方向に９０°離れた位置となるように、周方向位置が調整される。
なお、画像パターン１４，１４の印刷レリーフ１３は、接合部１５よりも径方向外方に突出するように形成されている。
【００５１】
そして、図３に示すように、本発明に係る印刷版１２の製造方法により、レーザー彫刻後でも、ひび割れや欠けが少なくなった印刷レリーフ１３を有する印刷版１２を得ることができた。
【００５２】
（オフセット式印刷装置の説明
次に、レーザー彫刻後のスリーブ印刷版１０の使用例について説明する。
本実施形態であるスリーブ印刷版１０は、円筒状をなす缶の外周面に印刷を施す缶のオフセット式印刷装置Ａに使用される。
図４は、本願発明のスリーブ印刷版１０が適用されるオフセット式印刷装置Ａ（例えばコンコルドデコレーター）の構造を示した説明図である。
オフセット式印刷装置Ａは、複数配置されたインク付着機構Ｂと、缶移動機構Ｃとで概略構成されている。
【００５３】
インク付着機構Ｂは、インクを供給するインカーユニット２１と、このインカーユニット２１に接触してインクを写し取った後、缶胴４０の外周面に接触して該インクを印刷する（付着させる）ブランケット２９を複数枚備えるブランケットホイール２８とから構成される。
【００５４】
インカーユニット２１は、インク源２２と、インク源２２に接触してインクを受けるダクティングロール２３と、このダクティングロール２３に接続して複数のローラからなる中間ローラ２４と、この中間ローラ２４に接続するゴムローラ２５と、このゴムローラ２５に接続する版胴３０とからなり、版胴３０の外周面には、画像パターン１４，１４を備えたスリーブ印刷版１０を装着可能としている。
【００５５】
ブランケットホイール２８の外周面には、ブランケット２９が複数枚備えられており、このブランケット２９は、版胴３０の外周面に配設されたスリーブ印刷版１０の印刷レリーフ１３に接触するとともに、缶胴４０に接触する構成とされている。
【００５６】
缶移動機構Ｃは、缶胴４０を取り入れる缶シュータ３３と、この缶シュータ３３から供給された缶胴４０を回転自在に保持するマンドレル３１と、このマンドレル３１に装着された缶胴４０を、順次、インク付着機構Ｂ方向に回転移動させるマンドレルターレット３２とで構成されている。
【００５７】
図５は、本実施形態に係る印刷版の製造装置の一部構造を示した説明図である。
版胴３０は、図５に示すように、円柱状をなし、オフセット式印刷装置Ａのシャフト部５０に片持ち状態で回転自在に支持されるシリンダ５１を有しており、このシリンダ５１の外周側に、本実施形態であるスリーブ印刷版１０が嵌着される。
ここで、スリーブ印刷版１０の内径とシリンダ５１の外径とは略同一に設定されている。
なお、シリンダ５１の外周面にはエア孔５２が複数形成されており、シリンダ５１の端面に形成された導入孔５３からエアを供給してエア孔５２から噴出させることにより、スリーブ印刷版１０の内径を押し広げてシリンダ５１への着脱を行うように構成されている。
【００５８】
ここで、シリンダ５１には、位置合わせピン５４が突設されており、この位置合わせピン５４にスリーブ印刷版１０の位置合わせ用切欠部１７が係合され、スリーブ印刷版１０とシリンダ５１との周方向位置及び軸線Ｏ方向位置が決定される。
【００５９】
そして、スリーブ印刷版１０が配設されたオフセット式印刷装置Ａにおいては、各々のインカーユニット２１のインク源２２から各々異なった色のインクが、ダクティングロール２３、中間ローラ２４、ゴムローラ２５を介して、版胴３０の外周面に配設されたスリーブ印刷版１０の画像パターン１４，１４に付着させられ、これら各色のインクが、回転するブランケットホイール２８上のブランケット２９に画像パターン１４，１４として乗せられ、この画像パターン１４，１４がマンドレル３１に保持された缶胴４０に接触しながら印刷される。
【００６０】
このようにして、オフセット式印刷装置Ａにおいて缶胴に文字や画像のパターンを印刷できるスリーブ印刷版１０として使用可能に構成している。
【００６１】
前記製造方法により製造されたスリーブ印刷版１０は、前記製造工程を経ることにより印刷レリーフ１３の欠如や欠陥を可及的に少なくした状態にして前記オフセット式印刷装置Ａで使用することができ、これにより缶胴４０に対してきめ細かい印刷を達成することができるのである。
【００６２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００６３】
Ａ  オフセット式印刷装置
１０  スリーブ印刷版
１１  金属製スリーブ体
１２  印刷版
１３  印刷レリーフ
１４  画像パターン
【図１】
2015160370.tif 000004
【図２】
2015160370.tif 000005
【図３】
2015160370.tif 000006
【図４】
2015160370.tif 000007
【図５】
2015160370.tif 000008
【図６】
2015160370.tif 000009
【図７】
2015160370.tif 000010
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
円筒状をなすスリーブ体の外周面に感光性樹脂からなる印刷版を囲繞し、印刷版にはレーザー彫刻によって画像パターンを形成可能としたスリーブ印刷版の製造方法において、
印刷版に紫外線を照射露光した後、印刷版を水洗い冷却する工程と、
前記水洗い冷却する工程の後、印刷版を所定温度での加熱処理を施す工程と、
加熱処理後の印刷版を放熱処理する工程と、
を含み、
前記加熱処理及び前記放熱処理は、レーザー彫刻装置及び印刷装置にスリーブ印刷版を装着した状態と略同じ径で円筒状に保持して行うことを特徴とするスリーブ印刷版の製造方法。
【請求項２】
前記水洗い冷却する工程の前に、
スリーブ体と略同じ径で印刷版を円筒状態にして印刷版に紫外線を照射露光することにより感光性樹脂を硬化させる工程を含むことを特徴とする請求項１に記載のスリーブ印刷版の製造方法。
【請求項３】
前記加熱処理は、１３５℃〜１７０℃で３分〜２０分間行うことを特徴とする請求項１又は請求項２に記載のスリーブ印刷版の製造方法。
【手続補正３】
【補正対象書類名】明細書
【補正対象項目名】００１１
【補正方法】変更
【補正の内容】
【００１１】
前記課題を解決するため、請求項１に記載の本発明では、円筒状をなすスリーブ体の外周面に感光性樹脂からなる印刷版を囲繞し、印刷版にはレーザー彫刻によって画像パターンを形成可能としたスリーブ印刷版の製造方法において、印刷版に紫外線を照射露光した後、印刷版を水洗い冷却する工程と、前記水洗い冷却する工程の後、印刷版を所定温度での加熱処理を施す工程と、加熱処理後の印刷版を放熱処理する工程と、を含み、前記加熱処理及び前記放熱処理は、レーザー彫刻装置及び印刷装置にスリーブ印刷版を装着した状態と略同じ径で円筒状に保持して行うことを特徴とする。 
【手続補正４】
【補正対象書類名】明細書
【補正対象項目名】００１２
【補正方法】変更
【補正の内容】
【００１２】
また、請求項２に記載の本発明は、請求項１に記載の発明において、前記水洗い冷却する工程の前に、スリーブ体と略同じ径で印刷版を円筒状態にして印刷版に紫外線を照射露光することにより感光性樹脂を硬化させる工程を含むことを特徴とする。
【手続補正５】
【補正対象書類名】明細書
【補正対象項目名】００１３
【補正方法】変更
【補正の内容】
【００１３】
また、請求項３に記載の本発明は、請求項１又は請求項２に記載の発明において、前記加熱処理は、１３５℃〜１７０℃で３分〜２０分間行うことを特徴とする。
【手続補正６】
【補正対象書類名】明細書
【補正対象項目名】００１４
【補正方法】変更
【補正の内容】
【００１４】
請求項１及び請求項３に係る本発明では、一般の感光性樹脂からなる印刷版には「スリップコート」と呼ばれている保護層が形成されているが、水洗することにより、この保護層を剥離させることができる。このスリップコートを剥離することで、レーザーの干渉やレーザーの拡散の発生を低減できる。また、これを原因とする樹脂版の加熱、乾燥、又はクラックの発生を抑制できる。また、加熱処理及び放熱処理をすることによって内部を活性化させ、特に厚み方向の架橋を促進させることによって、網目状の架橋構造が構成され、かつ、レーザーの熱にも強い架橋構造を作り上げる効果を有する。更に、前記加熱処理及び前記放熱処理は、レーザー彫刻装置及び印刷装置にスリーブ印刷版を装着した状態と略同じ径で円筒状に保持して行うので、レーザー彫刻時及び実際の印刷装置に装着した状態で印刷版を熱処理することにより網目状の架橋構造を作り上げることができ、また、非常にレーザー彫刻適正の高い版材となり得る効果を有する。
【手続補正７】
【補正対象書類名】明細書
【補正対象項目名】００１６
【補正方法】削除
【補正の内容】